НОВЫЕ ОТВЕРЖДАЮЩИЕ АГЕНТЫ

1. Способная к отверждению смола, включающая соединение, имеющее структуру
1
5
где каждый атом углерода 2 вместе или с его же атомами углерода 1 или углерода 3 являются членами конденсированного циклоалифатического кольца, и когда атом углерода 1 является членом кольца, то также им является атом N, и где каждый из атомов углерода - членов алифатического или ароматического кольца может быть или членом других конденсированных колец, или быть связанным с группой, выбранной из Н или линейного или разветвленного алкила от С до С.
1
5
2. Способная к отверждению смола по п.1, где любые атомы углерода, формирующие часть любых дальнейших конденсированных циклоалифатических колец, связаны также или с атомом Н, или с линейным или разветвленным алкилом от С до С.
1
4
1
3
3. Способная к отверждению смола по п.1 или 2, где каждый из атомов углерода - членов алифатического или ароматического кольца связаны или с атомом Н, или с линейным или разветвленным алкилом от С до С, предпочтительно с Н или с линейным или разветвленным алкилом от С до С.
4. Способная к отверждению смола по п.1, где соединение имеет молекулярную массу не выше 600, предпочтительно не выше 500, более предпочтительно не выше 400 и наиболее предпочтительно не выше 350.
5. Способная к отверждению смола по п.1, где циклоалифатические кольца включают пять или шесть атомов углерода, предпочтительно шесть.
6. Способная к отверждению смола по п.1, которая представляет собой первичный ароматический амин со структурой:
1
2
3
4
где Z может означать атом углерода или простую связь, и R и R и точно также R и R могут формировать часть дальнейшего циклоалифатического кольца.
7. Способная к отверждению смола по п.1, которая представляет собой вторичный ароматический амин со структурой:
1
2
3
4
где Z означает атом углерода или простую связь, и R и R и точно также R и R могут формировать часть дальнейшего циклоалифатического кольца.
8. Способная к отверждению смола по п.1, где атом углерода 2 является членом двух конденсированных циклоалифатических колец одного с атомом углерода 1 и другого с атомом углерода 3.
9. Способная к отверждению смола по п.1, имеющая температуру плавления от 80°С до 200°С.
10. Способная к отверждению смола по п.1, где смола является эпоксидной или уретановой.
11. Способная к отверждению смола по п.1, включающая структурный волокнистый каркас.
12. Способная к отверждению смола по п.11, которая является препрегом.
13. Отвержденная смола, полученная из способной к отверждению смолы по любому из предшествующих пунктов путем воздействия на смолу повышенной температурой и необязательно повышенным давлением.
14. Отвержденная смола по п.13, имеющая температуру стеклования выше 100°С, предпочтительно выше 120°С, более предпочтительно выше 140°С.
15. Отвержденная смола по п.13 или 14, которая формирует часть структурной единицы, предпочтительно для структур в аэрокосмической промышленности.